(57)【要約】繭を用いた血管用パッチ及びその製造方法が開示される。本発明の繭を用いた血管用パッチは、第１厚さの殻を有する繭を所定の形状の二つ以上に平面分割することにより繭片に製造されることが特徴である。本発明の繭を用いた血管用パッチは、製造過程が比較的簡単であって従来の血管用パッチに比べて遥かにコストを節減することができるうえ、優れた細胞成長能及び生体適合性を有する。
2017536154.tif 000002
【特許請求の範囲】
【請求項１】
第１厚さの殻を有する繭を所定の形状の二つ以上に平面分割することにより繭片に製造される、繭を用いた血管用パッチ。
【請求項２】
前記第１厚さの前記繭片を２つ以上にデラミネートすることにより、前記第１厚さよりも薄い第２厚さの繭片に製造される、請求項１に記載の繭を用いた血管用パッチ。
【請求項３】
前記デラミネートされた前記第２厚さの繭片が内皮であることを特徴とする、請求項２に記載の繭を用いた血管用パッチ。
【請求項４】
前記デラミネートされた前記第２厚さの繭片が中皮であることを特徴とする、請求項２に記載の繭を用いた血管用パッチ。
【請求項５】
前記デラミネートされた前記第２厚さの繭片が外皮であることを特徴とする、請求項２に記載の繭を用いた血管用パッチ。
【請求項６】
前記繭片が滅菌処理されていることを特徴とする、請求項３に記載の繭を用いた血管用パッチ。
【請求項７】
前記繭片が滅菌処理されていることを特徴とする、請求項４に記載の繭を用いた血管用パッチ。
【請求項８】
前記繭片が滅菌処理されていることを特徴とする、請求項５に記載の繭を用いた血管用パッチ。
【請求項９】
前記繭片がパッキングされていることを特徴とする、請求項６〜請求項８のいずれか一項に記載の繭を用いた血管用パッチ。
【請求項１０】
第１厚さの殻を有する繭を所定の形状の二つ以上に平面分割して前記第１厚さの繭片を製造する第１段階を含む、繭を用いた血管用パッチの製造方法。
【請求項１１】
前記第１段階で製造された前記第１厚さの繭片を１つ以上にデラミネートすることにより、前記第１厚さよりも薄い第２厚さの繭片を製造する第２段階をさらに含む、請求項１０に記載の繭を用いた血管用パッチの製造方法。
【請求項１２】
前記第２段階で製造された前記第２厚さの繭片をパッキングする第３段階をさらに含む、請求項１１に記載の繭を用いた血管用パッチの製造方法。
【請求項１３】
前記各段階の前または後に滅菌処理を少なくとも１回行う段階をさらに含む、請求項１０または請求項１１に記載の繭を用いた血管用パッチの製造方法。
【請求項１４】
前記第２厚さの繭片が内皮であることを特徴とする、請求項１２に記載の繭を用いた血管用パッチの製造方法。
【請求項１５】
前記第２厚さの繭片が中皮であることを特徴とする、請求項１２に記載の繭を用いた血管用パッチの製造方法。
【請求項１６】
前記第２厚さの繭片が外皮であることを特徴とする、請求項１２に記載の繭を用いた血管用パッチの製造方法。
【発明の詳細な説明】
【技術分野】
【０００１】
本発明は、繭を用いた血管用パッチ及びその製造方法に関し、より詳しくは、生体適合性があり、血管径の維持に効果的であり、血管欠損部位における血管内皮細胞の成長を促進する繭を用いた血管用パッチ及びその製造方法に関する。
【背景技術】
【０００２】
口腔顎顔面外科領域における手術中の血管の損傷は、頸部郭清術、口腔腫瘍の除去、顎顔面外傷、主要血管に隣接している病巣の手術による除去の際に発生する可能性がある。血管損傷の際に行うことが可能な処置として、損傷した血管を結紮する方法や、損傷部位を直接縫合（ｄｉｒｅｃｔ  ｃｌｏｓｕｒｅ）する方法などが用いられている。しかし、頸部郭清術の際によく遭遇する頸動脈などの大きな血管は、結紮によって処置する場合には脳梗塞などの様々な合併症が高い頻度で発生することが報告されている。また、血管壁の欠損が激しい損傷を無理に直接縫合して処置する場合には、血管径が細くなり、血管閉塞による脳梗塞や血管の機能低下による神経学的合併症などを引き起こすおそれがある。したがって、損傷した血管をより機能的に維持し且つ損傷部を再生させるための簡便な処置方法および材料の開発が臨床的に必要とされている。
【０００３】
血管用パッチは、直接縫合による血管径の減少に起因する血管閉塞などの合併症を減らすために、心血管系の血管損傷の処置に使われている。直接縫合による血管損傷の処置と、血管パッチを用いた血管損傷の処置とを比較した研究結果も多く報告されており、血管パッチによる処置がより良好な結果を示すという報告が優勢である。
【０００４】
しかし、ＰＥＴ、ｅＰＴＦＥ、Ｇｏｒｅ−Ｔｅｘなどの合成高分子で製作された従来の血管パッチは、血栓生成による血管閉塞現象と生体非適合性による石灰化現象のため、長期にわたって血管機能を行うことができない。さらに、非分解性材料であって生体適合性が高くないため炎症や組織壊死が起こる可能性があるという問題点があり、そのコストが高く、心血管に合わせて製作されるため口腔顎顔面領域の比較的薄い血管への適用が限られている。
【０００５】
そこで、天然物素材として生体適合性を有し、血管閉塞を引き起こすことなく血管形態を維持し得るようにする血管パッチに関する研究が持続的に行われている。
【０００６】
関連先行技術としては、韓国生物工学会、２００３学術発表（中間葉幹細胞と生分解性マトリックスを用いた血管パッチの開発）と韓国公開特許第１０−２０１３−００５１６０２号の真皮代替用３次元シルクナノ繊維膜及びその製造方法）などがある。
【発明の概要】
【発明が解決しようとする課題】
【０００７】
本発明の目的は、生体に優しい材料からなり、生体組織への異物反応が少なく且つ炎症反応が起こることなく内皮細胞を成長させて新しい血管壁を再生させ、血管径狭窄の発生を低減させて血液の流速維持及び血管径の維持に効果的な、繭を用いた血管用パッチ及びその製造方法を提供することにある。
【０００８】
本発明の目的は、製造過程が容易なので、通常の血管パッチと比較してコストダウンが可能な、繭を用いた血管用パッチ及びその製造方法を提供することにある。
【０００９】
本発明の実施形態を添付図面を参照して詳細に説明する。これらの実施形態は、当業者が本発明を実施し得るように詳細に説明される。本発明の多様な実施形態は、互いに異なるが、相互排他的である必要はないことを理解しなければならない。例えば、本発明の実施形態に記載している特定の形状、構造及び特性は、一実施形態と関連して、本発明の精神及び範囲を逸脱することなく他の実施形態に実現できる。また、それぞれの開示された実施形態内の個別構成要素の位置又は配置は、本発明の精神及び範囲を逸脱することなく変更可能であることを理解すべきである。したがって、以下の詳細な説明は、限定的な意味を有するものと解釈されてはならない。さらに、本発明の範囲は、添付の特許請求の範囲およびその均等物によってのみ定義される。
【課題を解決するための手段】
【００１０】
上記目的を達成するために、本発明の一態様によれば、第１厚さの殻を有する繭を所定の形状の二つ以上に平面分割して繭片に製造される、繭を用いた血管用パッチが提供される。
【００１１】
本発明の一つの例示的な実施形態において、前記第１厚さの前記繭片を２つ以上にデラミネートすることにより、前記第１厚さよりも薄い第２厚さの繭片に製造されることを特徴とする。
【００１２】
本発明の他の例示的な実施形態において、前記デラミネートされた前記第２厚さの繭片は内皮、中皮または外皮であることを特徴とする。
【００１３】
本発明の別の例示的な実施形態において、前記繭片は滅菌処理及びパッキングされることを特徴とする。
【００１４】
本発明の他の態様によれば、第１厚さの殻を有する繭を所定の形状の二つ以上に平面分割して前記第１厚さの繭片を製造する第１段階と、前記第１段階で製造された前記第１厚さの繭片を１つ以上にデラミネートすることにより、前記第１厚さよりも薄い第２厚さの繭片を製造する第２段階とを含む、繭を用いた血管用パッチの製造方法が提供される。
【００１５】
本発明の一つの例示的な実施形態において、前記第２段階で製造された前記第２厚さの繭片をパッキングする第３段階を含む。
【００１６】
本発明の他の例示的な実施形態において、前記各段階の前または後に滅菌処理を少なくとも１回行う段階をさらに含む。
【００１７】
本発明の別の例示的な実施形態において、前記第２厚さの繭片は内皮、中皮または外皮である。
【発明の効果】
【００１８】
本発明の繭を用いた血管用パッチは、血管欠損部の縫合後に別途の除去過程を必要とせず、細胞成長能に優れるうえ、血管の血液流速維持及び血管径の維持に効果的である。これに加えて、製造過程が容易であることにより、通常の血管パッチに比べて生産単価の低減が可能である。
【図面の簡単な説明】
【００１９】
【図１】本発明の一実施形態に係る繭を用いた血管用パッチの製造過程を示す概略図である。
【図２】本発明の変形例に係る繭を用いた血管用パッチの製造過程を示す概略図である。
【図３】本発明の繭を用いた血管用パッチと対照群としてのゴアテックス血管パッチの表面形態（ｍｏｒｐｈｏｌｏｇｙ）を示す図である。
【図４】本発明の血管用パッチと対照群としてのゴアテックス血管パッチで血管欠損部を縫合する場面、及び直接縫合で血管欠損部を縫合する場面を撮影した写真である。
【図５】血管欠損部縫合１週後と血管欠損部縫合３週後との最大収縮速度値を比較して示すグラフである。
【図６】血管欠損部の近遠心にワイヤーを位置させた様子である。
【図７】本発明による血管用パッチ、対照群であるゴアテックス血管パッチ、及び別の対照群である直接縫合によって血管欠損部を修復し、３週後に血管造影術で撮影した写真である。
【図８】本発明による血管用パッチ、対照群であるゴアテックス血管パッチ、及び別の対照群である直接縫合によって血管欠損部を修復し、２週後に組織の断面を撮影した写真である。
【発明を実施するための形態】
【００２０】
特に他に定義しない限り、本明細書で使われるすべての用語は本発明の属する技術分野における通常の知識を有する者によって一般的に理解されるものと同じ意味を持っている。一般的に使われる辞典に定義されている用語は、関連技術の文脈上で持つ意味と一致する意味を持つものと解釈されるべきであり、本明細書で明らかに定義しない限り、理想的な意味または過度に形式的な意味に解釈されない。
【００２１】
従来の人工パッチは、主にポリエステルまたはＰＴＦＥ製である。人工パッチを体内で使用する場合、感染、吻合後の血管拡張、血栓生成による血管閉塞、および縫合糸穴による出血などの可能性がある。このような人工パッチを用いた外科的手術は、材料の特性を考慮して行うべきである。最近、米国Ｗ．Ｌ．Ｇｏｒｅ（Ｆｌａｇｓｔａｆｆ、ＡＺ、ＵＳＡ）社によってゴアテックス（Ｇｏｒｅ−Ｔｅｘ）パッチが開発されたが、まだ血管の拡張や新生内膜過増殖に関連した長期間の結果は報告されてはおらず、長期着用の際にこれによる生体に対する毒性が問題になったり、生体内に異物として残存したりするなどの問題点を抱えている。
【００２２】
そこで、本発明者らは、生体に優しい材料であって、生体に適用するときに炎症反応を殆ど引き起こさずに、細胞付着能力および増殖効果に優れた特性のある繭を用いた血管用パッチを製造するに至った。
【００２３】
以下、本発明の繭を用いた血管用パッチの製造方法を図１に基づいて具体的に説明する。
【００２４】
１．第１段階：第１厚さの繭片の製造
図１（Ａ）に示すように、第１厚さの殻を有する繭１０を準備する。
【００２５】
繭は、カイコが吐糸して自分の体を包み込んで作った家を意味するもので、絹糸の原料として使用されるのが一般的である。本発明は、このような遊休資源である繭をリサイクルすることにより、新しい高付加価値の創出が可能となって養蚕農家の所得増大効果をもたらす。このような繭は、カイコがきれいな桑の葉だけを食べながら自然に作ったものなので、毒性がなく、環境にやさしい素材としての使用に非常に適している。
【００２６】
このため、血管用パッチの素材として繭１０を使用するようになった。このように準備された前記繭１０を、図１（Ｂ）〜図１（Ｅ）の製造段階を経て所定の形状の二つ以上に平面分割して前記第１厚さの繭片を製造する。
【００２７】
より詳細には、準備された楕円形の繭１０を半分に分割することができるよう、図１（Ｂ）の如く第１切開線１１１に沿って切開する。半分に切開された繭は半楕円形の形状をし、前記切開された繭は内面１３を見ることができるように図１（Ｃ）の如く開口する。
【００２８】
次いで、前記開口した繭の内面１３を図１（Ｄ）の如く平面に展開することができるように半楕円形の繭の縁部を切り取ることにより、図１（Ｅ）の如き第１厚さの繭片２０を製造する。
【００２９】
本発明で製造される血管用パッチは必ずしも平らに面が形成される必要はない。つまり、切断された繭の形状が元々丸い形状であるから、必要に応じてはその丸い形状を活用して血管用パッチを製造することもできる。実際に血管用パッチを小さいサイズに製造するために狭い面積の繭片が採取される場合には、繭片が相対的に平らに形成されるが、血管用パッチが広く繭から切開される場合には、ある程度曲面の形状を有することもある。
【００３０】
本発明において、第１厚さの殻を有する繭片を製造するための他の方法は、図２の変形例に示されている。詳しく説明すると、準備された楕円形の繭１０の内面１３を見ることができるよう、図２（Ｂ）、図２（Ｃ）の如く第２切開線１５及び第３切開線１７に沿って切開した後、開口する。その後、図２（Ｄ）の如く曲線形状そのままに展開した後、図２（Ｅ）の如き第１厚さの繭片２０を製造する。
【００３１】
図１および図２に示された繭片の製造方法は一実施形態を示すものであって、これは繭から繭片を切断して製造する方法を限定するものではない。つまり、採取された繭を、図１及び図２の方法で切断して第１厚さの繭片を製造することもできるが、他の方法や順序で適切に切断して製造することもできる。
【００３２】
２．第２段階：第２厚さの繭片（血管用パッチ）の製造
前記第１段階で製造された前記第１厚さの繭片２０は繭の殻と同一の多層構造を有するので、この多層構造は血管用パッチとして使用するためにより薄い層に分割されてもよい。
【００３３】
このため、前記第１段階で製造された前記第１厚さの繭片２０を、血管用パッチとして使用することができるよう、所定の厚さにデラミネートすることにより、第２厚さを有する繭片３０を製造する。この際、前記第２厚さはデラミネートによって第１厚さよりも薄くなるのが特徴である。ここで、第１厚さの繭片をデラミネートすることなく血管用パッチとして使用することもできる。
【００３４】
このように製造した繭片３０は、その状態のままで血管用パッチとして使用することができる。必要に応じて、殺菌処理および薬品処理をさらに行うこともできる。例えば、血栓防止成分である４−ヘキシルレゾルシノールで処理して血栓生成を抑制させることができる。
【００３５】
繭の殻の厚さ（第１厚さ）はカイコ種によって０．３〜１．０ｍｍの厚さで多様に存在する。本発明では、原則として全種類の繭が使用可能である。
【００３６】
本発明の目的のために、殻厚さ０．５〜０．８ｍｍの繭を使用する。本発明では、繭殻は内皮、中皮および外皮に分けられる。まず、繭の外側表面から繭の殻厚さの２５％程度までを外皮として定義する。繭の内部表面から繭の殻厚さの１５％程度までを内皮として定義する。そして、残りの６０％に該当する部分、すなわち、外部表面からの外皮と内部表面からの内皮を除去した部分を中皮として定義する。このように、繭の外部からの殻厚さが約２５％程度までの繭片は外皮であって高い延伸率を有することが特徴であり、外皮の次から殻厚さが約６０％程度までは中皮であって空隙率が高いため高い細胞成長能を有することが特徴であり、最終的に残った殻厚さである約１５％程度は内皮であって滑らかな表面及び高い引張強度を有することが特徴であると確認された。本発明の血管用パッチは、繭の内皮、中皮及び外皮のいずれも利用可能であるが、内皮が最も好ましい。
【００３７】
繭の殻厚さによって差はあるが、繭片は、多くは１６重程度まで容易にデラミネートすることができた。血管用パッチの種類や用途に応じて適切な強度や延伸率に合わせて厚さを調節することができる。実際に、殻厚さ０．５〜０．８ｍｍの繭を用いて最終分割された血管用パッチは０．０１ｍｍ〜０．７ｍｍの厚さにデラミネートして製作することができた。ところが、第１厚さの繭片は、デラミネートすることなく血管用パッチとして直ちに使用することもできる。こうして生成された前記繭片３０は、血管用パッチとしての用途に応じて、様々な厚さを有する繭片３０が選択され得る。
【実施例】
【００３８】
以下、実施例及び実験例を挙げて本発明を更に詳細に説明する。これらの実施例および実験例は、説明の目的のためのもので、本発明の保護範囲を制限しようとするものではない。
【００３９】
実施例１：血管用パッチの製造
本発明に係る血管用パッチの製造は、繭１０を消毒して洗浄することから始まった。この消毒及び洗浄された繭の適正な部分を切開した後、分割して内部を開口した。その後、これを平らにして、曲線からなっていた内部を平面となるように製造した。
【００４０】
その次に、長方形の形状に切断して繭片２０を製造した。このように製造された繭片２０を、前記繭の最内側面１３に該当する内皮、内皮を剥がした部分の反対部分である最も外側部分である外皮、並びに外皮および内皮をすべて剥がして残った部分である中皮に分けて剥がした。
【００４１】
繭層別の機械的特性を測定するために、万能試験機（ｕｎｉｖｅｒｓａｌ  ｔｅｓｔｉｎｇ  ｍａｃｈｉｎｅ、ＤＡＥＹＥＯＮＧ、韓国）を用いて引張試験を行った。
【００４２】
分析のための試験片は２．５×０．０７（横×縦）ｍｍに製作し、標点距離１０ｍｍ、１０ｍｍ／分の速度で製作された膜を引っ張って測定した。
【００４３】
その結果は下記表１のとおりである。
【００４４】
【表１】
2017536154.tif 000003
【００４５】
表１から明らかなように、繭層によって引張強度及び延伸率が異なり、引張強度は内皮が最も優れており、延伸率は外皮が最も優れていることを確認した。
【００４６】
本発明の実施形態では、引張強度に最も優れている内皮部分１０ｇを、血栓防止剤である４−ヘキシルレゾルシノール３％溶液に入れて２４時間浸漬した。４−ヘキシルレゾルシが浸透した内皮部分を４５℃の乾燥オーブンに入れてアルコールをすべて蒸発させた。アルコール蒸発後の重量は１０．３ｇであった。アルコールが蒸発した繭の内皮部分を滅菌法（ＥＯ  Ｇａｓ）で消毒して、本発明の血管用パッチを製造した。
【００４７】
図３は上記の過程で製作された本発明による血管用パッチの表面形態（ｍｏｒｐｈｏｌｏｇｙ）を観察するために走査電子顕微鏡（ＳＥＭ）で拡大撮影し、対照群として市販のゴアテックス血管パッチの表面を撮影した。
【００４８】
実験例１：超音波分析
１．実験方法
（１）血管欠損部の縫合
実施例１で製造された繭ベースの血管用パッチを用いて血管欠損部を縫合した。実験動物としては７匹の白ラットを使用した。まず、白ラットの右側頸動脈部位の毛をすべて除去した後、皮膚を消毒した。露出している右側頸動脈部位にマイクロ剪刀（ｍｉｃｒｏｓｃｉｓｓｏｒ）を用いて、大きさ０．５×１ｍｍの血管欠損部を形成した。形成された欠損部を前記製造された血管用パッチを用いて再建し、繭を用いた血管用パッチを０〜１０モノフィラメントナイロン（Ａｉｌｅｅ、Ｋｏｒｅａ）で固定した。
【００４９】
対照群１として、市販のゴアテックス血管パッチを使用し、上記の方法で血管欠損部を縫合した。
【００５０】
対照群２として、０〜１０モノフィラメントナイロン（Ａｉｌｅｅ、Ｋｏｒｅａ）を使用し、直接縫合によって血管欠損部を縫合した。
【００５１】
図４はそれぞれの方法で血管欠損部を縫合する場面を撮影した写真である。
【００５２】
（２）超音波分析方法
縫合された血管欠損部の血行状態および狭窄有無を確認するための超音波分析を行った。超音波評価によって最大収縮速度（Ｐｅａｋ  Ｓｙｓｔｏｌｉｃ  Ｖｅｌｏｃｉｔｙ、ＰＳＶ）を測定して、血管の機能的再生が行われたかを確認した。
【００５３】
２．実験結果
図５は血管欠損部縫合１週後と血管欠損部縫合３週後の最大収縮速度値を比較したグラフである。図５のグラフを参照すると、血管縫合１週後に測定された最大収縮速度値は、繭を用いた血管用パッチで縫合した場合には４１．２０  ７．９２ｃｍ／ｓであり、対照群１としてのゴアテック血管パッチで縫合した場合には３２．７４  １０．５０ｃｍ／ｓであり、直接縫合した場合には７５．２３  ２７．０５ｃｍ／ｓであった。分散分析（Ａｎａｌｙｓｉｓ  ｏｆ  ｖａｒｉａｎｃｅ、ＡＮＯＶＡ）で検証した結果、これらの３群間の差は統計的に有意であった（ｐ＝０．００７）。
【００５４】
図５のグラフを参照すると、血管縫合３週後に測定された最大収縮速度値は、本発明の繭を用いた血管パッチで縫合した群では３５．９２  １．４５ｃｍ／ｓであり、ゴアテックス血管パッチで縫合した対照群１では３５．３６  ７．２７ｃｍ／ｓであり、直接縫合した対照群２では４８．３６  ６．１５ｃｍ／ｓであった。分散分析（Ａｎａｌｙｓｉｓ  ｏｆ  ｖａｒｉａｎｃｅ、ＡＮＯＶＡ）で検証した結果、これらの３群間の差は統計的に有意であった（ｐ＝０．００７）。
【００５５】
血管用パッチを移植した後、血管の最大収縮速度の変化率を算出した結果、本発明の血管用パッチは、白ラットの外頸動脈に移植した後、血管の最大収縮速度（ｃｍ／ｓ）の変化率が２０％以下であり、具体的に、前記変化率は１％〜２０％の範囲であり得る。よって、繭を用いた血管用パッチは、血管の最大収縮速度の変化率が安定的に維持されることを確認した。
【００５６】
実験例２：血管造影術による血管径変化の分析
１．実験方法
血管縫合３週後に、縫合された血管欠損部の血管が正常的に機能するか否かおよび血管径の変化を把握するために、血管造影術を実施した。腹大静脈の静脈内注射（Ｉｎｔｒａｖｅｎｏｕｓ  ｉｎｊｅｃｔｉｏｎ、ＩＶ）には２１  Ｇａｕｚｅ  ｃａｎｕｌａを使用した。造影剤（ＶＩＳＰＡＱＵＥＴＭ）３ｍｇをゆっくり注入し、これと同時に両側頸動脈の造影を行った。この際、血管欠損部の位置を把握することができるように、血管欠損部の近遠心にワイヤーを位置させた。
【００５７】
図６は血管欠損部の位置を把握できるようにするために、血管欠損部の近遠心にワイヤーを位置させた様子である。
【００５８】
２．実験結果
実験結果は図７に示す。縫合された血管欠損部は白い矢印で表示し、血管欠損部の上下に撮影された白い物質は、血管欠損部の位置を把握できるようにするために位置させたワイヤーである。本発明に係る繭を用いた血管用パッチを縫合に使用すると、対照群１（ゴアテックス血管用パッチ）または対照群２（直接縫合）と比較して、血管径がより良好に維持されることが分かった。
【００５９】
実験例３：組織学的分析
１．実験方法
縫合された血管欠損部の血管壁の厚さ及び血管径を確認し、血管パッチによる異物反応有無を調べるために、組織学的分析を行った。血管径を維持するために、血管の両端を結紮して血管内の血液を維持させた状態で両側の血管を切って標本を得た。得られた標本はアルコールで固定した。標本の染色にはヘマトキシリン及びエオシンを使用した。固定され染色された血管標本は横断切片を作成（ｃｒｏｓｓ  ｓｅｃｔｉｏｎ）して観察した。図８は本発明に係る血管用パッチ、対照群１としてのゴアテックスパッチ、および対照群２としての直接縫合を用いた縫合２週後の血管組織の断面を撮影した写真である。
【００６０】
２．実験結果
図８に示すように、組織学的所見によれば、本発明の繭を用いた血管用パッチの周りに別の異物反応はなかった。また、再建された血管壁は周辺組織と特に区別されておらず、血管径もよく維持されていた。ゴアテックス血管パッチを用いた対照群も、全般的に血管径がよく維持されていたが、一部の試験片で血管内壁の過成長を示した。これに比べて、直接縫合した群は血管径の重度の狭窄を示した。
【００６１】
したがって、本発明による血管用パッチは、従来のゴアテックス血管パッチ及び直接縫合と比較して、血管壁の過成長、および血管狭窄を著しく減少させることで、血液の流速維持及び血管径の維持に効果的に作用することができることを確認した。
【００６２】
以上、本発明の好適な実施形態について説明の目的で開示したが、当業者であれば、添付した請求の範囲に開示された本発明の精神と範囲から逸脱することなく、様々な変更、追加および置換を加え得ることを理解するであろう。
【符号の説明】
【００６３】
１０  繭
１１  第１切開線
１３  内面
１５  第２切開線
１７  第３切開線
２０  第１厚さの繭片
３０  第２厚さの繭片
３１  内皮
３３  中皮
３５  外皮
【図１】
2017536154.tif 000004
【図２】
2017536154.tif 000005
【図３】
2017536154.tif 000006
【図４】
2017536154.tif 000007
【図５】
2017536154.tif 000008
【図６】
2017536154.tif 000009
【図７】
2017536154.tif 000010
【図８】
2017536154.tif 000011
【手続補正書】
【提出日】平成29年4月18日(2017.4.18)
【手続補正１】
【補正対象書類名】明細書
【補正対象項目名】００４４
【補正方法】変更
【補正の内容】
【００４４】
【表１】
2017536154.tif 000012
【手続補正２】
【補正対象書類名】明細書
【補正対象項目名】００５３
【補正方法】変更
【補正の内容】
【００５３】
２．実験結果
図５は血管欠損部縫合１週後と血管欠損部縫合３週後の最大収縮速度値を比較したグラフである。図５のグラフを参照すると、血管縫合１週後に測定された最大収縮速度値は、繭を用いた血管用パッチで縫合した場合には４１．２０±７．９２ｃｍ／ｓであり、対照群１としてのゴアテック血管パッチで縫合した場合には３２．７４±１０．５０ｃｍ／ｓであり、直接縫合した場合には７５．２３±２７．０５ｃｍ／ｓであった。分散分析（Ａｎａｌｙｓｉｓ  ｏｆ  ｖａｒｉａｎｃｅ、ＡＮＯＶＡ）で検証した結果、これらの３群間の差は統計的に有意であった（ｐ＝０．００７）。
【手続補正３】
【補正対象書類名】明細書
【補正対象項目名】００５４
【補正方法】変更
【補正の内容】
【００５４】
図５のグラフを参照すると、血管縫合３週後に測定された最大収縮速度値は、本発明の繭を用いた血管パッチで縫合した群では３５．９２±１．４５ｃｍ／ｓであり、ゴアテックス血管パッチで縫合した対照群１では３５．３６±７．２７ｃｍ／ｓであり、直接縫合した対照群２では４８．３６±６．１５ｃｍ／ｓであった。分散分析（Ａｎａｌｙｓｉｓ  ｏｆ  ｖａｒｉａｎｃｅ、ＡＮＯＶＡ）で検証した結果、これらの３群間の差は統計的に有意であった（ｐ＝０．００７）。
【国際調査報告】
2017536154.tif 000013
2017536154.tif 000014
2017536154.tif 000015